(57)【特許請求の範囲】
【請求項１】
多孔質基材と、
それに設けられた、
アミン化合物、アミド化合物、イミド化合物、マレイミド化合物及びイミン化合物からなる群より選ばれる少なくとも１種の窒素含有化合物とジケトン化合物とを反応させて得られる窒素含有重合体を含み、かつポリフッ化ビニリデン系樹脂を含まない多孔質コーティング部Ａと、
ポリフッ化ビニリデン系樹脂を含み、かつ前記窒素含有重合体を含まない多孔質コーティング部Ｂとを有する、
セパレータ。
【請求項２】
前記多孔質コーティング部Ａと前記多孔質コーティング部Ｂとは、厚み方向に積層されている、請求項１に記載のセパレータ。
【請求項３】
前記多孔質コーティング部Ａは、前記多孔質基材の一方の面を含む領域に設けられ、
前記多孔質コーティング部Ｂは、前記多孔質基材の他方の面を含む領域に設けられている、請求項１又は２に記載のセパレータ。
【請求項４】
前記窒素含有重合体は、マレイミド化合物と、バルビツール酸又はその誘導体とを反応させて得られる重合体である、請求項１〜３のいずれか一項に記載のセパレータ。
【発明の詳細な説明】
【技術分野】
【０００１】
本発明は、セパレータ及びその製造方法、リチウムイオン二次電池に関する。
【背景技術】
【０００２】
リチウムイオン二次電池は、ノートパソコン、携帯電話等の小型電子機器の電源としてだけでなく、電気自動車やハイブリッド車等の電源としても用いられている。このように、電源として用いられるリチウムイオン二次電池の大型化に伴い、リチウムイオン二次電池は、高エネルギー密度を有することが求められている。それに伴い、リチウムイオン二次電池は、内部短絡や過充電等の電池温度が高温となる異常時において高い安全性を有することが求められている。
【０００３】
リチウムイオン二次電池は、正極と、負極と、それらの間に配置されるセパレータとを有する。セパレータは、正極と負極の物理的な接触を抑制し、かつＬｉイオンを移動させるために、通常、多孔質樹脂材料で構成される。そのようなセパレータは、電池の安全性を高めるためには、電池温度が高温となる異常時に速やかに孔を閉塞してＬｉイオンの移動をシャットダウンし、かつ高温下で変形（メルトダウン）しない耐熱性を有することが求められる。
【０００４】
これに対して、多孔質構造材料上に、窒素含有ポリマーとジケトン化合物とを反応させて得られる高分岐ポリマーと、ポリフッ化ビニリデン（ＰＶｄＦ）バインダーとの混合液をコーティングして得られるセパレータが提案されている（特許文献１）。
【先行技術文献】
【特許文献】
【０００５】
【特許文献１】特開２０１２−１３４１４５号公報
【発明の概要】
【発明が解決しようとする課題】
【０００６】
特許文献１のセパレータは、一定以上の高温で速やかに閉孔する良好なシャットダウン特性を有するものの、電池の内部抵抗を増大させる傾向があった。それにより、電池の初期特性が低下するという問題があった。
【０００７】
本発明は上記事情に鑑みてなされたものであり、初期特性を低下させることなく、電池が高温となる異常時において良好なシャットダウン特性を示し、電池の安全性を高めうるセパレータ及びそれを含むリチウムイオン二次電池を提供することを目的とする。
【課題を解決するための手段】
【０００８】
［１］  多孔質基材と、前記多孔質基材に設けられ、アミン化合物、アミド化合物、イミド化合物、マレイミド化合物及びイミン化合物からなる群より選ばれる少なくとも１種の窒素含有化合物とジケトン化合物とを反応させて得られる窒素含有重合体を含む多孔質コーティング部Ａと、前記多孔質基材に設けられ、ポリフッ化ビニリデン系樹脂を含む多孔質コーティング部Ｂとを有し、前記多孔質コーティング部Ａにおける前記窒素含有重合体とポリフッ化ビニリデン系樹脂の合計質量に対する前記窒素含有重合体の含有質量比ＣＡが、前記多孔質コーティング部Ｂにおける前記窒素含有重合体と前記ポリフッ化ビニリデン系樹脂の合計質量に対する前記窒素含有重合体の含有質量比ＣＢよりも多い、セパレータ。
［２］  前記含有質量比ＣＡと前記含有質量比ＣＢの差（ＣＡ−ＣＢ）が０．０５以上である、［１］に記載のセパレータ。
［３］  前記多孔質コーティング部Ａと前記多孔質コーティング部Ｂとは、厚み方向に積層されている、［１］又は［２］に記載のセパレータ。
［４］  前記多孔質コーティング部Ａは、前記多孔質基材の一方の面を含む領域に設けられ、前記多孔質コーティング部Ｂは、前記多孔質基材の他方の面を含む領域に設けられている、［１］〜［３］のいずれかに記載のセパレータ。
［５］  前記窒素含有重合体は、マレイミド化合物と、バルビツール酸又はその誘導体とを反応させて得られる重合体である、［１］〜［４］のいずれかに記載のセパレータ。
［６］  ［１］〜［５］のいずれかに記載のセパレータを製造する方法であって、多孔質基材に、アミン化合物、アミド化合物、イミド化合物、マレイミド化合物及びイミン化合物からなる群より選ばれる少なくとも１種の窒素含有化合物とジケトン化合物を反応させて得られる窒素含有重合体を含み、かつポリフッ化ビニリデン系樹脂を含まないコーティング液ａを塗布して、前記窒素含有重合体を含む多孔質コーティング部Ａを形成する工程と、多孔質基材に、ポリフッ化ビニリデン系樹脂を含み、かつ前記窒素含有重合体を含まないコーティング液ｂを塗布して、前記ポリフッ化ビニリデン系樹脂を含む多孔質コーティング部Ｂを形成する工程とを含む、セパレータの製造方法。
［７］  前記コーティング液ａ又は前記コーティング液ｂが塗布された多孔質基材を乾燥させる工程をさらに含む、［６］に記載のセパレータの製造方法。
［８］  ［１］〜［５］のいずれか一項に記載のセパレータを製造する方法であって、アミン化合物、アミド化合物、イミド化合物、マレイミド化合物及びイミン化合物からなる群より選ばれる少なくとも１種の窒素含有化合物とジケトン化合物を反応させて得られる窒素含有重合体を含む多孔質コーティング部Ａを有する多孔質基材、又はポリフッ化ビニリデン系樹脂を含む多孔質コーティング部Ｂを有する多孔質基材を準備する工程と、前記多孔質コーティング部Ａを有する多孔質基材に、前記ポリフッ化ビニリデン系樹脂を含み、かつ前記窒素含有重合体を含まないコーティング液ｂを塗布して前記多孔質コーティング部Ｂを形成するか、又は前記多孔質コーティング部Ｂを有する多孔質基材に、前記窒素含有重合体を含み、かつ前記ポリフッ化ビニリデン系樹脂を含まないコーティング液ａを塗布して前記多孔質コーティング部Ａを形成する工程とを含む、セパレータの製造方法。
［９］  前記窒素含有重合体は、マレイミド化合物と、バルビツール酸又はその誘導体とを反応させて得られる重合体である、［６］〜［８］のいずれかに記載のセパレータの製造方法。
［１０］  正極と、負極と、前記正極と前記負極との間に配置された［１］〜［５］のいずれかに記載のセパレータと、電解液とを有する、リチウムイオン二次電池。
【発明の効果】
【０００９】
本発明によれば、初期特性を低下させることなく、電池が高温となる異常時において良好なシャットダウン特性を示し、電池の安全性を高めうるセパレータを提供できる。
【図面の簡単な説明】
【００１０】
【図１】セパレータの構成の一例を示す断面図である。
【図２】セパレータの構成の一例を示す断面図である。
【図３】セパレータの構成の一例を示す断面図である。
【発明を実施するための形態】
【００１１】
本発明者らは、多孔質基材に、前述の高分岐ポリマー等の窒素含有重合体とポリフッ化ビニリデン系樹脂を互いに独立して設けたセパレータは、窒素含有重合体とポリフッ化ビニリデン系樹脂とを混在させたセパレータよりも、電池の初期特性の低下が少なく、かつ高いシャットダウン特性を示すことを見出した。
【００１２】
この理由は必ずしも明らかではないが、以下のように推測される。即ち、窒素含有重合体とポリフッ化ビニリデン系樹脂が互いに独立して設けた多孔質基材は、窒素含有重合体とポリフッ化ビニリデン系樹脂を混在させた従来の多孔質基材よりも、Ｌｉイオンの移動抵抗の低い構造を有すると考えられる。それにより、電池の初期特性の低下を少なくできると考えられる。
【００１３】
一方で、高温下では、窒素含有重合体の架橋反応が促進されると考えられる。それにより形成される絶縁膜が、多孔質基材の孔を速やかに塞ぐことから、良好なシャットダウン特性を示すと考えられる。
【００１４】
１．セパレータ
セパレータは、多孔質基材と、それに設けられた、窒素含有重合体を含む多孔質コーティング部Ａと、ポリフッ化ビニリデン系樹脂を含む多孔質コーティング部Ｂとを有する。
【００１５】
１-１．多孔質基材
多孔質基材は、内部に空孔ないし空隙を有する基材をいう。このような基材としては、微多孔膜、繊維状物からなる多孔性シート（例えば不織布、紙状シート等）、微多孔膜や多孔性シートに他の多孔性層を１層以上積層させた複合多孔質シート等が含まれる。微多孔膜とは、内部に多数の微細孔を有し、これら微細孔が一方の面から他方の面へと連結された構造となった膜をいう。
【００１６】
多孔質基材を構成する材料は、絶縁性材料であればよく、良好なシャットダウン機能を付与する観点から、熱可塑性樹脂であることが好ましい。そのような熱可塑性樹脂の例には、ポリエチレンテレフタレート等のポリエステル；ポリエチレン、ポリプロピレン等のポリオレフィン；芳香族ポリアミド、ポリイミド、ポリエーテルスルホン、ポリスルホン、ポリエーテルケトン、ポリエーテルイミド等が含まれる。中でも、良好なシャットダウン特性を有する点で、融点２００℃未満の熱可塑性樹脂が好ましく、ポリオレフィンがより好ましい。
【００１７】
ポリオレフィンは、良好なシャットダウン機能を付与する観点から、ポリエチレンを含むことが好ましい。ポリオレフィンにおけるポリエチレンの含有割合は、好ましくは９５質量％以上、さらに好ましくは１００質量％である。
【００１８】
一方、ポリオレフィンは、高温にさらされたときに容易に破膜しない程度の耐熱性を付与するという観点では、ポリエチレンとポリプロピレンとを含むことが好ましい。シャットダウン機能と耐熱性の両立という観点から、ポリオレフィンは、９５質量％以上のポリエチレンと５質量％以下のポリプロピレンとを含むことが好ましい。
【００１９】
ポリオレフィンの重量平均分子量は、１０万〜５００万であることが好ましい。重量平均分子量が１０万以上であると、十分な機械的特性を有する基材が得られやすい。一方、重量平均分子量が５００万以下であると、シャットダウン特性が良好となりやすく、かつ成形性も損なわれにくい。
【００２０】
微多孔膜は、例えば以下の方法で製造することができる。即ち、溶融樹脂をＴ−ダイから押し出した後、冷却してシートを得る。得られたシートを結晶化処理した後、延伸し、熱処理して微多孔膜を得ることができる。或いは、流動パラフィンなどの可塑剤と一緒に溶融した樹脂をＴ−ダイから押し出し、冷却してシートを得る。得られたシートを延伸した後、可塑剤を抽出し、熱処理して微多孔膜を得ることができる。
【００２１】
複合多孔質シートは、微多孔膜又は繊維状物からなる多孔性シートと、それに積層された機能層とを有しうる。そのような複合多孔質シートは、機能層によって更なる機能を付与できる。機能層は、例えば耐熱性を付与する観点では、耐熱性樹脂からなる多孔質層や、耐熱性樹脂と無機フィラーとを含む多孔質層であることが好ましい。
【００２２】
耐熱性樹脂は、微多孔膜又は繊維状物からなる多孔性シートを構成する樹脂よりも高い融点を有する樹脂であり、その例には、前述と同様に、ポリプロピレン、芳香族ポリアミド、ポリイミド、ポリエーテルスルホン、ポリスルホン、ポリエーテルケトン及びポリエーテルイミドから選ばれる１種又は２種以上の耐熱性樹脂が含まれる。例えば、微多孔膜又は繊維状物からなる多孔性シートを構成する樹脂をポリエチレンとし、機能層を構成する樹脂をポリプロピレンとしてもよい。無機フィラーは、アルミナ等の金属酸化物や、水酸化マグネシウム等の金属水酸化物等を好適に使用できる。
【００２３】
複合化は、微多孔膜や多孔性シートに機能層を塗工する方法、微多孔膜や多孔性シートと機能層とを接着剤で接合する方法、微多孔膜や多孔性シートと機能層とを熱圧着する方法等で行うことができる。
【００２４】
多孔質基材の膜厚は、良好な力学物性と膜抵抗を得る観点から、５μｍ〜２５μｍの範囲が好適である。
【００２５】
多孔質基材のガーレ値（ＪＩＳ Ｐ８１１７）は、電池の短絡防止や十分なイオン透過性を得る観点から、５０秒／１００ｃｃ〜８００秒／１００ｃｃの範囲が好適である。
【００２６】
多孔質基材の突刺強度は、製造歩留まりを向上させる観点から、３００ｇ以上が好適である。
【００２７】
１-２．多孔質コーティング部Ａ
多孔質コーティング部Ａは、好ましくは多孔質基材に、窒素含有重合体を含み、かつポリフッ化ビニリデン系樹脂を含まないコーティング液ａを塗布して得られる。多孔質コーティング部Ａは、窒素含有重合体を含む。
【００２８】
１-２-１．窒素含有重合体
窒素含有重合体は、アミン化合物、アミド化合物、イミド化合物、マレイミド化合物及びイミン化合物からなる群より選ばれる少なくとも１種の窒素含有化合物と、１分子内に２以上のカルボニル基を有するジケトン化合物とを重合反応させて得られる重合体である。
【００２９】
（窒素含有化合物）
窒素含有化合物は、アミン化合物、アミド化合物、イミド化合物、マレイミド化合物及びイミン化合物からなる群より選ばれる少なくとも１種である。これらの窒素含有化合物は、いずれもアミノ基、アミド基、イミド基、イミノ基等の架橋反応に関与する官能基を含むことから、これらの官能基を含む窒素含有重合体は、高温時に架橋して絶縁膜を形成しうる。これらの中でも、良好な架橋反応性を示すことから、マレイミド化合物が好ましい。
【００３０】
マレイミド化合物は、１分子内に２以上のマレイミドを有する化合物であることが好ましく、一般式（１）〜（４）のいずれかで表される化合物からなる群より選ばれる少なくとも１種であることがより好ましい。
【化１】
0006495042.tif 000002
【００３１】
一般式（１）のＸは、−Ｏ−、−ＳＯ２−、−Ｓ−、−ＣＯ−、−ＣＨ２−、−Ｃ（ＣＨ３）２−、−Ｃ（ＣＦ３）２−、−ＣＲ＝ＣＲ−（Ｒは水素原子又はアルキル基）、又は単結合を表す。１分子内に複数のＸが存在するときは、複数のＸは同一であっても異なっていてもよい。
【００３２】
一般式（１）のＲ１は、独立して水素原子、ハロゲン原子又は炭化水素基を表す。１分子内に複数存在するＲ１は、同一であっても異なっていてもよい。一般式（１）のＲ２及びＲ３は、それぞれ独立して水素原子、ハロゲン原子又は炭素数１〜３のアルキル基を表す。
【００３３】
一般式（１）のｎは、０以上の整数、好ましくは１〜１０の整数である。
【００３４】
【化２】
0006495042.tif 000003
【００３５】
一般式（２）のＸ、Ｒ１、Ｒ２及びＲ３は、一般式（１）のＸ、Ｒ１、Ｒ２及びＲ３とそれぞれ同義である。
【化３】
0006495042.tif 000004
【００３６】
一般式（３）のＸ、Ｒ１、Ｒ２及びＲ３は、一般式（１）のＸ、Ｒ１、Ｒ２及びＲ３とそれぞれ同義である。
【００３７】
一般式（３）のｍは、１以上１０００以下の実数を表す。一般式（３）で表される化合物は、一般式（３）中のｍが異なる複数の化合物の混合物であってもよい。
【００３８】
【化４】
0006495042.tif 000005
【００３９】
一般式（４）のＲ１、Ｒ２及びＲ３は、一般式（１）のＲ１、Ｒ２及びＲ３とそれぞれ同義である。
【００４０】
一般式（４）のＲ４は、側鎖を有してもよい炭素数１〜１０のアルキレン基、−ＮＲ３−、−Ｃ（Ｏ）ＣＨ２−、−ＣＨ２ＯＣＨ２−、−Ｃ（Ｏ）−、−Ｏ−、−Ｏ−Ｏ−、−Ｓ−、−Ｓ−Ｓ−，−Ｓ（Ｏ）−、−ＣＨ２Ｓ（Ｏ）ＣＨ２−、又は−ＳＯ２−を表す。
【００４１】
これらの中でも、ビスマレイミドが好ましい。ビスマレイミドの好ましい例には、１，１’−（メチレンジ−４，１−フェニレン）ビスマレイミド、Ｎ，Ｎ’−（１，１’−ビフェニル−４，４’−ジイル）ビスマレイミド、Ｎ，Ｎ’−（４−メチル−１，３−フェニレン）ビスマレイミド、１，１’−（３，３’−ジメチル１，１’−ビフェニル−４，４’−ジイル）ビスマレイミド、Ｎ，Ｎ’−エチレンジマレイミド、Ｎ，Ｎ’−（１，２−フェニレン）ジマレイミド、Ｎ，Ｎ’−（１，３−フェニレン）ジマレイミド、Ｎ，Ｎ’−ケトンジマレイミド、Ｎ，Ｎ’−メチレンビスマレイミド、ビスマレイミドメチルエーテル、１，２−ビス−（マレイミド）−１，２−エタンジオール、Ｎ，Ｎ’−４，４’−ジフェニルエーテルビスマレイミド、４，４’−ビス（マレイミド）−ジフェニルスルホン等が含まれる。
【００４２】
窒素含有化合物は、一種類であってもよいし、二種類以上を組み合わせてもよい。
【００４３】
（ジケトン化合物）
ジケトン化合物は、１分子内に２以上のカルボニル基を含む化合物である。ジケトン化合物の例には、バルビツール酸又はその誘導体、アセチルアセトン又はその誘導体等が含まれる。中でも、バルビツール酸又はその誘導体が好ましい。
【００４４】
バルビツール酸又はその誘導体は、一般式（５）で表される化合物であることが好ましい。
【化５】
0006495042.tif 000006
【００４５】
一般式（５）のＲ５及びＲ６は、それぞれ独立して水素原子、メチル基、エチル基、フェニル基、イソプロピル基、イソブチル基、イソペンチル基又は２−ペンチル基を表す。
【００４６】
ジケトン化合物は、一種類であってもよいし、二種類以上を組み合わせてもよい。
【００４７】
このような窒素含有重合体は、溶媒中で、窒素含有化合物とジケトン化合物とを重合反応させて得ることができる。中でも、窒素含有重合体は、ビスマレイミド化合物と、バルビツール酸又はその誘導体とを重合反応させて得られるハイパーブランチポリマー（高分岐ポリマー）であることが好ましい。反応させるビスマレイミド化合物とバルビツール酸又はその誘導体とのモル比は、２０：１〜１：５であることが好ましく、５：１〜１：２であることがより好ましい。用いられる溶剤や開始剤は、特開２０１２−１３４１４５号の段落００４８及び００４９に記載のものを使用できる。
【００４８】
ハイパーブランチポリマーは、複数の反応性二重結合を有することが好ましい。ハイパーブランチポリマーは、下記の分岐構造を有しうる。
［（ビスマレイミド単量体）−（バルビツール酸又はその誘導体）ｘ］ｍ
（ｘ：０〜４の整数、かつｍは２０未満の整数である）
【００４９】
窒素含有重合体の数平均分子量は、コーティング液の粘度を過剰に増加させることなく、良好なシャットダウン特性を得る観点から、例えば１５００以上としうる。数平均分子量は、例えばゲルパーミエーションクロマトフラフィー（ＧＰＣ）により、標準ポリマーとしてポリスチレンを用いて測定することができる。
【００５０】
多孔質コーティング部Ａにおける窒素含有重合体の含有割合は、多孔質コーティング部Ａに対して例えば１質量％〜１００質量％であり、２０質量％〜１００質量％であることが好ましく、５０質量％〜１００質量％であることがより好ましい。窒素含有重合体の含有割合が一定以上であると、シャットダウン特性が良好となり、電池の安全性を高めやすい。
【００５１】
多孔質コーティング部Ａは、本発明の効果を損なわない範囲でポリフッ化ビニリデン系樹脂をさらに含んでもよい。
【００５２】
多孔質コーティング部Ａにおける、窒素含有重合体とポリフッ化ビニリデン系樹脂との合計質量に対する窒素含有重合体の含有質量比ＣＡは、多孔質コーティング部Ｂにおける窒素含有重合体とポリフッ化ビニリデン系樹脂の合計質量に対する窒素含有重合体の含有質量比ＣＢよりも多い。窒素含有重合体の含有質量比ＣＡと窒素含有重合体の含有質量比ＣＢの差（ＣＡ−ＣＢ）は、良好なシャットダウン特性を得やすくする観点から、一定以上であることが好ましく、例えば０．０５以上、好ましくは０．１以上、より好ましくは０．５以上、更に好ましくは０．８以上、特に好ましくは１としうる。
【００５３】
多孔質コーティング部Ａにおける、窒素含有重合体とポリフッ化ビニリデン系樹脂との合計質量に対する窒素含有重合体の含有質量比ＣＡは、特に制限されないが、例えば０．０５以上であることが好ましく、０．１〜１であることがより好ましく、０．５〜１であることが更に好ましく、０．８〜１であることが更に好ましく、１であることが最も好ましい。良好なシャットダウン特性を得やすくする観点では、多孔質コーティング部Ａにおける窒素含有重合体の含有質量比ＣＡは、多孔質コーティング部Ａにおけるポリフッ化ビニリデン系樹脂の含有質量比（＝ポリフッ化ビニリデン系樹脂の含有質量／窒素含有重合体とポリフッ化ビニリデン系樹脂の合計質量）よりも多いことが好ましい。
【００５４】
１-２-２．その他成分
多孔質コーティング部Ａは、本発明の効果を損なわない範囲で無機物又は有機物からなるフィラー、添加剤又は他の樹脂をさらに含有していてもよい。中でも、フィラーを含有することで、セパレータの滑り性や耐熱性を向上しうる。
【００５５】
無機フィラーの材質の例には、アルミナやジルコニア等の金属酸化物や、水酸化マグネシウム、水酸化アルミニウム、水酸化カルシウム等の金属水酸化物が含まれる。有機フィラーの材質の例には、架橋ポリ（メタ）アクリル酸、架橋ポリ（メタ）アクリル酸エステル等のアクリル樹脂；架橋ポリスチレン等のスチレン系樹脂；架橋ポリシリコーン等のシリコーン樹脂が含まれる。中でも、セパレータの耐熱性を効果的に高めうる点で、無機フィラーが好ましい。
【００５６】
フィラーの平均粒子径は、セパレータのイオン透過性や成形性を確保する観点等から、例えば０．０１μｍ〜１０μｍとしうる。
【００５７】
多孔質コーティング部Ａにおけるフィラーの含有割合は、多孔質コーティング部Ａに対して例えば９９質量％以下であり、８０質量％以下であることが好ましく、５０質量％以下であることがより好ましい。フィラーの含有割合を一定以上とすることで、セパレータの耐熱性を効果的に高めることができる。
【００５８】
１-２-３．多孔質コーティング部Ａの物性
多孔質コーティング部Ａの多孔質基材に対する付着量の合計は、０．００５ｇ／ｍ２〜１０ｇ／ｍ２であることが好ましく、０．０１ｇ／ｍ２〜１ｇ／ｍ２であることがより好ましく、０．０２ｇ／ｍ２〜０．５ｇ／ｍ２であることがさらに好ましい。付着量の合計が０．００５ｇ／ｍ２以上であると、電池の安全性が向上する。付着量の合計が１０ｇ／ｍ２以下であると、イオン透過性が良好で、電池の負荷特性がよい。
【００５９】
「付着量の合計」とは、多孔質コーティング部Ａが多孔質基材の片面に設けられている場合は片面の付着量であり、多孔質コーティング部Ａが多孔質基材の両面に設けられている場合は両面の付着量の合計である。
【００６０】
多孔質コーティング部Ａの付着量は、例えば多孔質コーティング部Ａの構成樹脂を溶解する溶剤（例えば窒素含有重合体の良溶媒等）中にセパレータを浸漬して、多孔質コーティング部Ａを多孔質基材から分離した後；該分離された溶液から溶媒を留去し、重量を測定することにより確認することができる。具体的には、該分離された溶液を、必要に応じてさらにカラム等で成分ごとに分離後、各成分についてＩＲ、ＮＭＲ、ＧＰＣ又は質量分析等を行うことにより、多孔質コーティング部Ａの構成成分ごとの含有量を測定することができる。
【００６１】
１-３．多孔質コーティング部Ｂ
多孔質コーティング部Ｂは、好ましくは多孔質基材にポリフッ化ビニリデン系樹脂を含み、かつ窒素含有重合体を含まないコーティング液ｂを塗布して得られる。多孔質コーティング部Ｂは、ポリフッ化ビニリデン系樹脂を含む。
【００６２】
１-３-１．ポリフッ化ビニリデン系樹脂
ポリフッ化ビニリデン系樹脂は、フッ化ビニリデンの単独重合体であってもよいし、フッ化ビニリデンと他の共重合可能なモノマーとの共重合体であってもよい。
【００６３】
フッ化ビニリデンと共重合可能なモノマーの例には、テトラフロロエチレン、ヘキサフロロプロピレン、トリフロロエチレン、トリクロロエチレン、フッ化ビニル等が含まれる。これらは、１種類又は２種類以上を用いることができる。
【００６４】
ポリフッ化ビニリデン系樹脂における、フッ化ビニリデン由来の構成単位の含有割合は９８モル％以上であることが好ましい。フッ化ビニリデン由来の構成単位の含有割合が９８モル％以上であると、十分な機械的強度と耐熱性を確保できる。
【００６５】
ポリフッ化ビニリデン系樹脂の重量平均分子量は、３０万〜３００万であることが好ましく、３０万〜２００万であることがより好ましく、５０万〜１５０万であることがさらに好ましく、６０万〜１００万であることが特に好ましい。重量平均分子量が３０万以上であると、多孔質コーティング部Ｂの機械的強度を確保でき、十分な接着性が得られやすい。重量平均分子量が３００万以下であると、成形時の粘度が高くなり過ぎず、成形性が損なわれにくい。
【００６６】
多孔質コーティング部Ｂに電解液を含浸させたとき、多孔質コーティング部Ｂに含まれる樹脂の膨潤の度合いは、樹脂の種類や電解液の組成によって異なる。樹脂の膨潤に伴う不具合を抑制するためには、膨潤しにくいポリフッ化ビニリデン系樹脂を選択することが好ましい。例えば共重合成分を多く含むポリフッ化ビニリデン系樹脂は膨潤しやすいのに対し、フッ化ビニリデンを９８モル％以上含むポリフッ化ビニリデン系樹脂は膨潤しにくい。
【００６７】
多孔質コーティング部Ｂ中のポリフッ化ビニリデン系樹脂の含有割合は、多孔質コーティング部Ｂに対して１質量％〜１００質量％であり、２０質量％〜１００質量％であることが好ましく、５０質量％〜１００質量％であることが更に好ましい。ポリフッ化ビニリデン系樹脂の含有割合が一定以上であると、シャットダウン特性が良好となり、電池の安全性をより高めやすい。
【００６８】
多孔質コーティング部Ｂは、本発明の効果を損なわない範囲で窒素含有重合体をさらに含んでいてもよい。多孔質コーティング部Ｂにおける、窒素含有重合体とポリフッ化ビニリデン系樹脂との合計質量に対する窒素含有重合体の含有質量比ＣＢは特に制限されないが、例えば０．９５以下であることが好ましく、０．９以下であることがより好ましく、０．５以下であることが更に好ましく、０．２以下であることが更に好ましく、０であることが最も好ましい。良好なシャットダウン特性を得やすくする観点では、多孔質コーティング部Ｂにおける窒素含有重合体の含有質量比ＣＢは、多孔質コーティング部Ｂにおけるポリフッ化ビニリデン系樹脂の含有質量比よりも少ないことが好ましい。
【００６９】
１-３-２．その他成分
多孔質コーティング部Ｂは、前述と同様に、必要に応じて無機物又は有機物からなるフィラーやその他の成分をさらに含有していてもよい。フィラーは、前述と同様のものを用いることができる。多孔質コーティング部Ｂにおけるフィラーの含有割合は、多孔質コーティング部Ａにおけるフィラーの含有割合と同様としうる。
【００７０】
１-３-３．多孔質コーティング部Ｂの物性
多孔質コーティング部Ｂの多孔質基材に対する付着量の合計は、０．００５ｇ／ｍ２〜１０ｇ／ｍ２であることが好ましく、０．０１ｇ／ｍ２〜１ｇ／ｍ２であることがより好ましく、０．０２ｇ／ｍ２〜０．５ｇ／ｍ２であることがさらに好ましい。付着量の合計が０．００５ｇ／ｍ２以上であると、電極との接着性が良好であるだけでなく、電池の安全性を高めうる。付着量の合計が１０ｇ／ｍ２以下であると、イオン透過性が良好で、電池の負荷特性がよい。
【００７１】
多孔質コーティング部Ｂの付着量の測定は、多孔質コーティング部Ｂを溶解させる溶剤を用いる以外は前述と同様にして行うことができる。
【００７２】
多孔質コーティング部Ａの付着量と多孔質コーティング部Ｂの付着量の比率（多孔質コーティング部Ａの付着量／多孔質コーティング部Ｂの付着量）は、得られるセパレータの膜抵抗を小さくし、かつ一定以上のシャットダウン特性を得る観点から、例えば１０／９０〜９０／１０（質量比）としうる。
【００７３】
セパレータのイオン透過性を確保する観点から、多孔質コーティング部Ａと多孔質コーティング部Ｂの付着量の合計は、以下の範囲を満たすように設定されることが好ましい。多孔質基材のガーレ値と、多孔質コーティング部Ａと多孔質コーティング部Ｂが設けられた多孔質基材のガーレ値との差が、３００秒／１００ｃｃ以下であることが好ましく、１５０秒／１００ｃｃ以下であることがより好ましく、１００秒／１００ｃｃ以下であることがさらに好ましい。
【００７４】
１-４．セパレータの構成
多孔質コーティング部Ａと多孔質コーティング部Ｂは、多孔質基材の表面を含む領域に設けられる。「多孔質基材の表面を含む領域に設けられる」とは、多孔質基材の表層に設けられるか、多孔質基材の表面に直接又は他の層を介して設けられることをいう。多孔質コーティング部Ａと多孔質コーティング部Ｂは、多孔質基材の面内の一部又は全部に設けられうる。
【００７５】
多孔質コーティング部Ａと多孔質コーティング部Ｂは、一部が互いに混和していてもよいが、その割合は少ないことが好ましい。電池の初期特性を高めるためには、多孔質コーティング部Ａと多孔質コーティング部Ｂは、互いに独立していること；即ち、互いに混和する部分を含まないことが好ましい。
【００７６】
多孔質コーティング部Ａと多孔質コーティング部Ｂが互いに独立しているかどうかは、例えばセパレータの厚み方向の切断面、又はセパレータの表面において、ＥＤＳ−ＳＥＭによる元素マッピングを行うことにより確認することができる。
【００７７】
多孔質コーティング部Ａと多孔質コーティング部Ｂは、多孔質基材の厚み方向に重なっていてもよいし；同一面内に配列されていてもよい。
【００７８】
多孔質コーティング部Ａと多孔質コーティング部Ｂが厚み方向に重なっている態様の例には、多孔質コーティング部Ａと多孔質コーティング部Ｂが積層される態様（後述の図１参照）や；多孔質コーティング部Ａが多孔質基材の一方の面を含む領域に設けられ、多孔質コーティング部Ｂが多孔質基材の他方の面を含む領域に設けられる態様が含まれる（後述の図２参照）。多孔質コーティング部Ａと多孔質コーティング部Ｂが積層される場合、多孔質コーティング部Ａと多孔質コーティング部Ｂとの間には、必要に応じて他の層が設けられてもよい。
【００７９】
図１及び図２は、セパレータの構成例を示す断面図である。図１のセパレータ１０は、多孔質基材１１と、その一方の面に積層された多孔質コーティング部Ａ１３及び多孔質コーティング部Ｂ１５とを有する。図１の積層順は、図１に限定されず、多孔質コーティング部Ｂ１５の上に、多孔質コーティング部Ａ１３が積層されてもよい。
【００８０】
図２のセパレータ２０は、多孔質基材１１と、その一方の面に積層された多孔質コーティング部Ａ１３と、他方の面に積層された多孔質コーティング部Ｂ１５とを有する。
【００８１】
多孔質コーティング部Ａと多孔質コーティング部Ｂが同一面内に配列される態様の例には、多孔質基材の同一面に、多孔質コーティング部Ａと多孔質コーティング部Ｂが交互に配置される態様が含まれる（後述の図３参照）。多孔質コーティング部Ａと多孔質コーティング部Ｂとの間には、必要に応じて他の層が設けられてもよい。
【００８２】
図３に示されるように、セパレータ３０は、多孔質基材１１と、その同一面内に配列された多孔質コーティング部Ａ１３及び多孔質コーティング部Ｂ１５とを有する。
【００８３】
多孔質コーティング部Ａと多孔質コーティング部Ｂは、それぞれ複数設けられてもよい。
【００８４】
１-５．セパレータの物性
セパレータの膜厚は、５μｍ〜３５μｍであることが好ましい。セパレータの膜厚みが一定以上であると、十分な機械的強度が得られやすい。セパレータの膜厚みが一定以下であると、膜抵抗の増大による電池特性の低下を抑制しやすい。
【００８５】
セパレータの空孔率は、機械的強度、ハンドリング性及びイオン透過性の観点から、３０％〜６０％であることが好ましい。
【００８６】
セパレータのガーレ値（ＪＩＳ Ｐ８１１７）は、機械強度と膜抵抗のバランスがよい点で、５０秒／１００ｃｃ〜８００秒／１００ｃｃであることが好ましい。
【００８７】
セパレータの膜抵抗は、電池の負荷特性の観点から、０．２ｏｈｍ・ｃｍ２〜１０ｏｈｍ・ｃｍ２であることが好ましい。膜抵抗は、セパレータに電解液を含浸させたときの抵抗値であり、交流法にて測定される。電解液として１Ｍ ＬｉＢＦ４−プロピレンカーボネート／エチレンカーボネート（質量比１／１）を用い、２０℃にて測定されうる。
【００８８】
２．セパレータの製造方法
本発明のセパレータの製造方法は、多孔質基材に前述の窒素含有重合体を含む多孔質コーティング部Ａを形成する工程と；多孔質基材にポリフッ化ビニリデン系樹脂を含む多孔質コーティング部Ｂを形成する工程とを含む。
【００８９】
多孔質コーティング部Ａや多孔質コーティング部Ｂを形成する工程は、多孔質コーティング部Ａの前駆体溶液（コーティング液ａ）や多孔質コーティング部Ｂの前駆体溶液（コーティング液ｂ）を、多孔質基材に塗布する工程であってもよいし；剥離シート上に予め形成した多孔質コーティング部Ａや多孔質コーティング部Ｂを、多孔質基材に転写する工程であってもよい。中でも、製造工程を簡易化できることから、コーティング液ａやコーティング液ｂを、多孔質基材に塗布することが好ましい。
【００９０】
即ち、本発明のセパレータの製造方法は、以下の工程を含むことが好ましい（方法１）。
１-１）多孔質基材に、コーティング液ａを塗布して多孔質コーティング部Ａを形成する工程
１-２）多孔質基材に、コーティング液ｂを塗布して多孔質コーティング部Ｂを形成する工程
【００９１】
本発明のセパレータの製造方法は、コーティング液ａとコーティング液ｂの混和を抑制する観点から、１-３）コーティング液ａ又は前記コーティング液ｂが塗布された基材を乾燥させる工程をさらに含むことが好ましい。
【００９２】
１-１）の工程について
多孔質基材にコーティング液ａを塗布して、多孔質コーティング部Ａを形成する。
【００９３】
コーティング液ａの塗布は、多孔質基材上に直接又は他の層を介して行うことができる。他の層の例には、コーティング液ｂの塗膜も含まれる。つまり、コーティング液ａの塗布は、多孔質基材の、コーティング液ｂの塗布部分に行ってもよいし、それ以外の部分に行ってもよい。コーティング液ａの塗布領域は、多孔質基材の表面の一部であってもよいし、全部であってもよい。
【００９４】
（コーティング液ａ）
コーティング液ａは、前述の窒素含有重合体と、それを溶解又は分散させる溶剤とを含み、かつポリフッ化ビニリデン系樹脂を含まない。
【００９５】
コーティング液ａの調製に用いられる溶剤は、窒素含有重合体の良溶媒を含むことが好ましい。良溶媒の例には、Ｎ−メチルピロリドン、ジメチルアセトアミド、ジメチルスルホキシド、プロピレンカーボネート、ジメチルホルムアミド、γ−ブチロラクトン等の非プロトン性極性溶媒が含まれる。これらの非プロトン性極性溶媒は、１種類で用いてもよいし、２種類以上を混合して用いてもよい。
【００９６】
溶剤は、良好な多孔構造を形成する観点からは、相分離を誘発させる相分離剤をさらに含んでもよい。相分離剤の例には、水、メタノール、エタノール、プロピルアルコール、ブチルアルコール、ブタンジオール、エチレングリコール、プロピレングリコール、トリプロピレングリコール等が含まれる。相分離剤は、塗工に適切な粘度が確保できる範囲で添加することが好ましい。相分離剤の含有割合は、溶剤に対して４０質量％以下としうる。
【００９７】
コーティング液ａは、必要に応じてフィラーやその他成分をさらに含みうる。コーティング液ａ中の窒素含有重合体の含有割合は、良好な多孔構造を形成する観点から、３質量％〜１０質量％程度としうる。
【００９８】
コーティング液ａの塗布は、スピンコーティング、キャスティング、ダイコーティング、バーコーティング、ブレードコーティング、ローラコーティング、グラビアコーティング、リバースコーティング、浸漬コーティング、スプレーコーティング、インクジェットコーティング等により行うことができる。
【００９９】
１-２）の工程について
多孔質基材にコーティング液ｂを塗布して、多孔質コーティング部Ｂを形成する。
【０１００】
コーティング液ｂの塗布は、多孔質基材上に直接又は他の層を介して行うことができる。他の層の例には、コーティング液ａの塗膜も含まれる。つまり、コーティング液ｂの塗布は、多孔質基材の、コーティング液ａの塗布部分に行ってもよいし、それ以外の部分に行ってもよい。コーティング液ｂの塗布領域は、多孔質基材の表面の一部であってもよいし、全部であってもよい。
【０１０１】
コーティング液ｂの塗布方式は、前述と同様としうる。
【０１０２】
（コーティング液ｂ）
コーティング液ｂは、ポリフッ化ビニリデン系樹脂と、それを溶解又は分散させる溶剤とを含み、かつ前述の窒素含有重合体を含まない。
【０１０３】
溶剤は、ポリフッ化ビニリデン系樹脂を溶解又は分散することができる溶剤であればよく、例えばＮ-メチルピロリドン等は好適である。コーティング液ｂ中のポリフッ化ビニリデン系樹脂の含有割合は、良好な多孔化構造を形成する観点から、０．１質量％〜２０質量％程度としうる。
【０１０４】
前記１-１）の工程と前記１-２）の工程は、逐次的に行ってもよいし、同時に行ってもよい。前記１-１）の工程と前記１-２）の工程を逐次的に行う場合、１-１）の工程の後、１-２）の工程を行ってもよいし；１-２）の工程の後、１-１）の工程を行ってもよい。
【０１０５】
例えば、図１に示されるようなセパレータ１０を得る場合、前記１-１）の工程の後、前記１-２）の工程を行うことが好ましい。図２に示されるようなセパレータ２０を得る場合、前記１-１）の工程と前記１-２）の工程を同時に行うことができる。
【０１０６】
１-３）の工程について
コーティング液ａとコーティング液ｂの混和を抑制する観点から、コーティング液ａ又はコーティング液ｂが塗布された基材を乾燥させる工程をさらに行うことが好ましい。
【０１０７】
例えば、前記１-１）の工程の後、前記１-２）の工程を行う場合、前記１-２）の工程を行う前に、コーティング液ａが塗布された基材を乾燥させることが好ましい。前記１-１）の工程と前記１-２）の工程を同時に行う場合、コーティング液ａ及びコーティング液ｂが塗布された基材を速やかに乾燥させることが好ましい。
【０１０８】
前記１-１）及び１-２）の工程に代えて、下記１-１’）及び１-２’）の工程を行ってもよい。
１-１’）多孔質コーティング部Ａを有する多孔質基材、又は多孔質コーティング部Ｂを有する多孔質基材を準備する工程
１-２’）多孔質コーティング部Ａを有する多孔質基材にコーティング液ｂを塗布して、多孔質コーティング部Ｂを形成するか、又は
多孔質コーティング部Ｂを有する多孔質基材にコーティング液ａを塗布して、多孔質コーティング部Ａを形成する工程
【０１０９】
１-１’）の工程で用いられる、多孔質コーティング部Ａを有する多孔質基材又は多孔質コーティング部Ｂを有する多孔質基材は、市販品であってよい。例えば、多孔質コーティングＢを有する多孔質基材として、前述のポリフッ化ビニリデン系樹脂とフィラーを含む機能層が設けられた多孔質基材を用いてもよい。
【０１１０】
このように、本発明のセパレータは、一の多孔質基材にコーティング液ａやコーティング液ｂを塗布して得られるが、これに限らず、コーティング液ａを塗布した多孔質基材とコーティング液ｂを塗布した多孔質基材とを積層（又は複合化）して得てもよい。
【０１１１】
即ち、本発明のセパレータの製造方法は、以下の工程を含んでもよい（方法２）。
２-１）コーティング液ａが塗布された多孔質基材αと、コーティング液ｂが塗布された多孔質基材βとを準備する工程
２-２）多孔質基材αと多孔質基材βとを積層する工程
【０１１２】
２-１）の工程について
多孔質基材α及び多孔質基材βは、それぞれ前述の１-１）及び１-２）の工程と同様にして得ることができる。
【０１１３】
２-２）の工程について
コーティング液ａを塗布した多孔質基材αとコーティング液ｂを塗布した多孔質基材βとを積層する。多孔質基材αと多孔質基材βの積層は、互いに接するように行ってもよいし、他の層を介して行ってもよい。積層物は、熱圧着又は接着剤により一体化されてもよいし、一体化されなくてもよいが、膜抵抗を低減する点から、一体化されることが好ましい。
【０１１４】
３．リチウムイオン二次電池
本発明のリチウムイオン二次電池は、正極と、負極と、それらの間に配置された本発明のセパレータと、電解液とを有する。具体的には、負極と正極とがセパレータを介して対向した構造体に電解液が含浸された電池要素が、外装材内に封入された構造を有する。
【０１１５】
３-１．正極
正極は、集電体と、その上に設けられた正極活物質層とを含む。
【０１１６】
３-１-１．集電体
集電体は、通常、アルミニウム箔、ステンレス箔、チタン箔等でありうる。集電体の厚みは、５μｍ〜２０μｍであることが好ましい。
【０１１７】
３-１-２．正極活物質層
正極活物質層は、正極活物質と、バインダー樹脂とを含み、必要に応じて導電助剤をさらに含んでもよい。
【０１１８】
正極活物質は、リチウム含有遷移金属酸化物等が挙げられ、その具体例には、リチウム−マンガン複合酸化物（ＬｉＭｎ２Ｏ４等）、リチウム−ニッケル複合酸化物（ＬｉＮｉＯ２等）、リチウム−コバルト複合酸化物（ＬｉＣｏＯ２等）、リチウム−鉄複合酸化物（ＬｉＦｅＯ２等）、リチウム−ニッケル−マンガン複合酸化物（ＬｉＮｉ０．５Ｍｎ０．５Ｏ２など）、リチウム−ニッケル−コバルト複合酸化物（ＬｉＮｉ０．８Ｃｏ０．２Ｏ２等）、リチウム−ニッケル−コバルト−マンガン複合酸化物、リチウム−遷移金属リン酸化合物（ＬｉＦｅＰＯ４等）、及びリチウム−遷移金属硫酸化合物（ＬｉｘＦｅ２（ＳＯ４）３）が含まれる。これらの正極活物質は、１種類で用いても２種類以上を混合して用いてもよい。
【０１１９】
正極活物質層中の正極活物質の含有割合は、通常１０質量％以上、好ましくは３０質量％以上、更に好ましくは５０質量％以上である。また、通常９９．９質量％以下、好ましくは９９質量％以下である。
【０１２０】
バインダー樹脂の例には、ポリフッ化ビニリデン系樹脂、スチレン−ブタジエンゴム等が含まれる。
【０１２１】
正極活物質層中のバインダー樹脂の含有割合は、通常、０．１質量％〜８０質量％であり、１質量％〜４０質量％であることが好ましく、５質量％〜１０質量％であることがより好ましい。バインダー樹脂の含有割合が一定以上であると、正極活物質を十分保持されやすく、サイクル特性等の電池性能を損ないにくい。バインダー樹脂の含有割合が一定以下であると、電池容量や導電性の低下を抑制しうる。
【０１２２】
導電助剤の例には、アセチレンブラック、ケッチェンブラック、黒鉛粉末といった炭素材料が含まれる。
【０１２３】
正極活物質層の厚さは、通常１０〜２００μｍ程度である。
【０１２４】
正極は、集電体に、前述の正極活物質、バインダー樹脂、必要に応じて導電助剤等を溶媒に分散させた正極合材ペーストを塗布した後、加熱硬化させて正極活物質層とすることで得られる。
【０１２５】
３-２．負極
負極は、集電体と、その上に設けられた負極活物質層とを含む。
【０１２６】
３-２-１.集電体
集電体は、通常、銅箔、ニッケル箔、ステンレス箔等でありうる。集電体の厚みは、５μｍ〜２０μｍであることが好ましい。
【０１２７】
３-２-２.負極活物質層
負極活物質層は、負極活物質と、バインダー樹脂とを含み、必要に応じて導電助剤をさらに含んでもよい。
【０１２８】
負極活物質としては、炭素材料、ケイ素を含む材料（Ｓｉ、Ｓｉ合金、Ｓｉ窒化物、炭化物又は酸化物）、スズを含む材料（Ｓｎ合金、Ｓｎ炭化物又は酸化物）及びゲルマニウムを含む材料（Ｇｅ酸化物、炭化物又は窒化物）が含まれる。ケイ素の合金又は化合物の例には、ＳｉＣ、Ｓｉ３Ｎ４、ＳｉＯｘ（０＜ｘ≦２）が含まれる。スズの合金又は化合物の例には、ＳｎＯｗ（０＜ｗ≦２）、ＳｎＳｉＯ３、Ｍｇ２Ｓｎ等が含まれる。これらの負極活物質は、１種類で用いても２種類以上を混合して用いてもよい。
【０１２９】
負極活物質層中の負極活物質の含有割合は、通常１０質量％〜９９．９質量％であり、３０質量％〜９９質量％であることが好ましく、５０質量％〜９９質量％であることがより好ましい。
【０１３０】
バインダー樹脂や導電助剤の例には、前述と同様のものが含まれる。負極活物質中のバインダーの含有割合は、前述と同様としうる。
【０１３１】
負極活物質層の厚さは、通常５〜２００μｍ、好ましくは１０〜１００μｍ程度である。
【０１３２】
負極は、集電体に、前述の負極活物質、バインダー樹脂、必要に応じて導電助剤等を溶媒に分散させた負極合材ペーストを塗布した後、加熱硬化させて負極活物質層とすることで得られる。
【０１３３】
３-３．電解液
電解液は、リチウム塩を非水系溶媒に溶解させた溶液である。また、この電解液に有機高分子化合物等を添加して、ゲル状、ゴム状、固体シート状にしたものであってもよい。
【０１３４】
リチウム塩の例には、ＬｉＰＦ６、ＬｉＢＦ４、ＬｉＣｌＯ４等が含まれる。リチウム塩の電解液中の濃度は、０．５Ｍ〜１．５Ｍ程度としうる。
【０１３５】
非水系溶媒の例には、エチレンカーボネート、プロピレンカーボネート、フロロエチレンカーボネート、ジフロロエチレンカーボネート等の環状カーボネート；ジメチルカーボネート、ジエチルカーボネート、エチルメチルカーボネート、及びそのフッ素置換体等の鎖状カーボネート；γ−ブチロラクトン、γ−バレロラクトン等の環状エステルが含まれる。これらは単独で用いても混合して用いてもよい。
【０１３６】
非水系溶媒は、環状カーボネートと鎖状カーボネートを、環状カーボネート／鎖状カーボネート＝２０／８０〜４０／６０（質量比）で含むことが好ましい。
【０１３７】
電解液に有機高分子化合物をさらに含有させて、ゲル状、ゴム状、或いは固体シート状の電解液としてもよい。そのような有機高分子化合物の例には、ポリエチレンオキシド、ポリプロピレンオキシド等のポリエーテル系高分子化合物；ポリエーテル系高分子化合物の架橋体高分子；ポリビニルアルコール、ポリビニルブチラール等のビニルアルコール系高分子化合物のポリマー共重合体等が含まれる。
【０１３８】
本発明のリチウムイオン二次電池は、本発明のセパレータを有する。本発明のセパレータは、通常時は、多孔質コーティング部Ａと多孔質コーティング部Ｂとが互いに独立しているため、Ｌｉイオン移動抵抗の低い構造を採りうると考えられる。従って、本発明のリチウムイオン二次電池は、良好な初期特性を有する。
【０１３９】
一方で、本発明のセパレータは、電池温度が高温となる異常時は、多孔質コーティング部Ａや多孔質コーティング部Ｂから電解液中に溶出又は多孔質基材中で拡散した前述の窒素含有重合体やポリフッ化ビニリデン系樹脂が絶縁膜を形成し、Ｌｉイオンの移動を良好にシャットダウンすると考えられる。それにより、本発明のリチウムイオン二次電池は、高い安全性を有しうる。
【産業上の利用可能性】
【０１４０】
本発明によれば、初期特性を低下させることなく、電池が高温となる異常時において良好なシャットダウン特性を示し、電池の安全性を高めうるセパレータを提供することができる。
【符号の説明】
【０１４１】
１０、２０、３０  セパレータ
１１  多孔質基材
１３  多孔質コーティング部Ａ
１５  多孔質コーティング部Ｂ
【図１】
0006495042.tif 000007
【図２】
0006495042.tif 000008
【図３】
0006495042.tif 000009